СОПОЛИМЕРЫ ЭТИЛЕНА С C3-C10 АЛЬФА-ОЛЕФИНАМИ С КОНТРОЛИРУЕМОЙ МИКРОСТРУКТУРОЙ

3-10
1. Сополимер, содержащий этиленовые звенья и звенья одного или большего количества C альфа-олефинов, при этом сополимер имеет среднечисленную молекулярную массу, составляющую менее чем 5000 г/моль, измеренную методом ГПХ;
при этом содержание этилена в сополимере составляет менее чем 80% мол.;
70% мол. сополимера или более имеет двойную углерод-углеродную связь в концевом мономерном звене и по меньшей мере 70% мол. концевых мономерных звеньев, которые имеют двойную углерод-углеродную связь, имеют концевую группу, выбранную из винилиденовой группы и тризамещенного изомера винилиденовой группы; а также
C2
C2
C2
13
при этом сополимер имеет среднюю длину последовательности этиленовых звеньев (n), определенную методом C-ЯМР спектроскопии, которая составляет менее чем 2,8. Средняя длина последовательности полученных из этилена звеньев n определяется как общее количество полученных из этилена звеньев в сополимере, делённое на число последовательности одного или большего количества последовательных полученных из этилена звеньев в сополимере, и при этом средняя длина последовательности полученных из этилена звеньев n удовлетворяет соотношению, приведенному в выражении ниже:
C2
1
x - мольная доля этилена, включенного в полимер, измеренная методом H-ЯМР спектроскопии, E представляет собой этиленовое звено, а A представляет собой альфа-олефиновое звено.
2. Сополимер по п. 1, отличающийся тем, что указанный сополимер имеет температуру перехода, составляющую -20°C или ниже.
3. Сополимер по п. 1, отличающийся тем, что указанный сополимер имеет среднюю длину последовательности этиленовых звеньев, составляющую менее чем 2,6.
4. Сополимер по п. 1, отличающийся тем, что содержание этилена в указанном сополимере составляет менее чем 70% мол.
5. Сополимер по п. 1, отличающийся тем, что содержание этилена в указанном сополимере составляет менее чем 55% мол.
6. Сополимер по п. 1, отличающийся тем, что содержание этилена в указанном сополимере составляет по меньшей мере 10% мол. и менее чем 70% мол.
7. Сополимер по п. 1, отличающийся тем, что содержание этилена в указанном сополимере составляет по меньшей мере 40% мол. и менее чем 60% мол.
3
10
8. Сополимер по п. 1, отличающийся тем, что содержание C-C альфа-олефина в указанном сополимере составляет по меньшей мере 40% мол.
9. Сополимер по п. 1, отличающийся тем, что по меньшей мере 85% мол. сополимера оканчивается концевой винилиденовой группой или тризамещенным изомером концевой винилиденовой группы.
10. Сополимер по п. 1, отличающийся тем, что указанный сополимер имеет среднюю длину последовательности этиленовых звеньев, составляющую менее чем 2,4.
11. Сополимер по п. 1, отличающийся тем, что указанный сополимер имеет среднюю длину последовательности этиленовых звеньев, составляющую менее чем 2.
12. Сополимер по п. 1, отличающийся тем, что температура перехода указанного сополимера составляет -30°C или ниже.
13. Сополимер по п. 1, отличающийся тем, что температура перехода указанного сополимера составляет -40°C или ниже.
14. Сополимер по п. 1, отличающийся тем, что указанный сополимер имеет коэффициент полидисперсности, составляющий менее чем или равный 4.
15. Сополимер по п. 1, отличающийся тем, что указанный сополимер имеет коэффициент полидисперсности, составляющий менее чем или равный 3.
3
10
16. Сополимер по п. 1, отличающийся тем, что C-C альфа-олефиновые звенья включают в себя пропиленовые звенья.
17. Сополимер по п. 1, отличающийся тем, что среднечисленная молекулярная масса указанного сополимера, измеренная методом ГПХ, находится в интервале между 800 и 4000 г/моль.
18. Сополимер по п. 1, отличающийся тем, что менее чем 20% триад из звеньев в указанном сополимере являются триадами этилен-этилен-этилен.
19. Сополимер по п. 1, отличающийся тем, что указанный сополимер представляет собой сополимер этилена с пропиленом и его среднечисленная молекулярная масса, измеренная методом ГПХ, составляет менее чем 3500 г/моль.
20. Сополимер по п. 19, отличающийся тем, что содержание этилена в указанном сополимере составляет по меньшей мере 10% мол. и менее чем 70% мол.
21. Сополимер по п. 20, отличающийся тем, что указанный сополимер имеет коэффициент полидисперсности, составляющий менее чем или равный 4.
22. Сополимер по п. 21, отличающийся тем, что температура перехода указанного сополимера составляет -20°C или ниже.
23. Сополимер по п. 22, отличающийся тем, что менее чем 20% триад из звеньев в указанном сополимере являются триадами этилен-этилен-этилен.
24. Сополимер по п. 23, отличающийся тем, что среднечисленная молекулярная масса указанного сополимера, измеренная методом ГПХ, составляет менее чем 2500 г/моль.
25. Сополимер по п. 24, отличающийся тем, что содержание этилена в указанном сополимере составляет по меньшей мере 40% мол. и менее чем 60% мол.
26. Сополимер по п. 1, отличающийся тем, что винилиденовая группа и тризамещенный изомер винилиденовой группы указанного сополимера имеют одну или большее количество из следующих структурных формул (I)-(III):
<img file="00000002.jpg" he="22" wi="122" img-content="undefined" img-format="jpg" />
и/или
<img file="00000002.jpg" he="22" wi="122" img-content="undefined" img-format="jpg" />
1
8
и/илигде R представляет собой C-C алкильную группу, а  обозначает связь, соединенную с оставшимся участком сополимера.
27. Сополимер по п. 1, отличающийся тем, что указанный сополимер имеет содержание золы, составляющее 25 м.д.мас. или менее в расчете на общую массу сополимера.
28. Сополимер по п. 1, отличающийся тем, что указанный сополимер имеет содержание золы, составляющее 10 м.д.мас. или менее, 5 м.д.мас. или менее или 1 м.д.мас. или менее в расчете на общую массу сополимера.
29. Сополимер по п. 1, отличающийся тем, что указанный сополимер имеет содержание фтора, составляющее менее чем 10 м.д.мас., менее чем 8 м.д. или менее чем 5 м.д.мас. в расчете на общую массу сополимера.